(57)【要約】【解決手段】  下記一般式（１）  （Ｒ1）nＳｉ｛ＯＳｉ（ＣＨ3）m（ＯＲ2）3-m｝4-n          （１）（式中、Ｒ1は同一又は異なる炭素数１〜１０の１価炭化水素基であり、少なくとも１つは炭素数３〜１０の１価炭化水素基、Ｒ2は炭素数１〜１０の１価炭化水素基であり、ｍは０，１又は２、ｎは１、２又は３である。）で示されるシロキサン結合を有するオルガノキシシラン化合物。【効果】  本発明によれば、シロキサン結合を有するオルガノキシシラン化合物を撥水処理剤として用いると、従来の撥水処理剤に比べ、耐候性、持続性に優れ、より高い撥水性を付与することができる。また、この新規化合物はシロキサンを導入することのできる高分子変性剤やシリル化剤としても有用である。【選択図】  なし【特許請求の範囲】
【請求項１】
下記一般式（１）
（Ｒ1）nＳｉ｛ＯＳｉ（ＣＨ3）m（ＯＲ2）3-m｝4-n          （１）
（式中、Ｒ1は同一又は異なる炭素数１〜１０の１価炭化水素基であり、少なくとも１つは炭素数３〜１０の１価炭化水素基、Ｒ2は炭素数１〜１０の１価炭化水素基であり、ｍは０，１又は２、ｎは１、２又は３である。）
で示されるシロキサン結合を有するオルガノキシシラン化合物。
【請求項２】
一般式（１）で示されるシロキサン結合を有するオルガノキシシラン化合物が、ｔ−ブチルジメチルシロキシトリメトキシシラン、ｔ−ブチルジメチルシロキシトリエトキシシラン、トリイソプロピルシロキシトリメトキシシラン、又はトリイソプロピルシロキシトリエトキシシランである請求項１記載のシロキサン結合を有するオルガノキシシラン化合物。
【請求項３】
下記一般式（２）
（Ｒ1）nＳｉ（ＯＨ）4-n                                  （２）
（式中Ｒ1、ｎは上記と同様である。）
で示されるシラノール化合物と、下記一般式（３）
【化１】
2006111533.tif 000005
（式中、Ｒ2、ｍは上記と同様であり、Ｒ3、Ｒ4は水素原子又は炭素数１〜１０の１価炭化水素基、Ｒ5は炭素数１〜１０の１価炭化水素基である。）
で示されるシリルケテンアセタール化合物とを酸触媒存在下に反応させることを特徴とする請求項１記載のシロキサン結合を有するオルガノキシシラン化合物の製造方法。
【請求項４】
下記一般式（２）
（Ｒ1）nＳｉ（ＯＨ）4-n                                  （２）
（式中Ｒ1、ｎは上記と同様である。）
で示されるシラノール化合物と、下記一般式（４）
Ｓｉ（ＣＨ3）m（ＯＲ2）4-m                               （４）
（式中、Ｒ2、ｍは上記と同様である。）
で示されるオルガノキシシラン化合物とを触媒存在下に反応させることを特徴とする請求項１記載のシロキサン結合を有するオルガノキシシラン化合物の製造方法。
【発明の詳細な説明】
【技術分野】
【０００１】
本発明は、ガラスや金属表面の撥水処理剤、高分子変性剤、シリル化剤等として有用なシロキサン結合を有するオルガノキシシラン化合物及びその製造方法に関するものである。
【背景技術】
【０００２】
ガラスや金属表面を有機ケイ素化合物で処理し、それぞれの表面に撥水性を付与することは公知である。従来、撥水処理剤としては、例えば特公昭５０−１５４７３号公報（特許文献１）、特公昭６３−６７８２８号公報（特許文献２）記載のアルキルポリシロキサン化合物が用いられてきた。しかしながら、上記のアルキルポリシロキサン化合物を用いた場合は撥水性は充分でなく（水滴の接触角が小さい、転落角の値が大きい、即ち水滴が滑りにくい）、また耐候性、持続性に劣るという問題点がある。
【０００３】
耐候性、持続性を改良した撥水処理剤として、「シリコーンハンドブック」（日刊工業新聞社、伊藤邦雄著）ｐ．７９，９行目〜ｐ．８０，５行目に記載のアルキルオルガノキシシラン化合物、フルオロアルキルオルガノキシシラン化合物が例示される。これらの化合物は、オルガノキシシラン化合物を部分加水分解縮合させたものを撥水処理剤として用いるため、ガラス等の表面の水酸基と共有結合を用いて強固に結合することができ、耐候性、持続性が改良されている。
【０００４】
しかしながら、アルキルオルガノキシシラン化合物を用いた場合、上記の撥水性（接触角、転落角）については依然充分ではなかった。また、フルオロアルキルオルガノキシシラン化合物に関しては、撥水性は改良されているものの、高価であり、また一般の溶剤に不溶であるため、撥水剤として使用する際の溶剤として高価で特殊なフッ素系溶剤を用いなければならず、高コスト、環境への負荷がかかるという問題点がある。
【０００５】
【特許文献１】特公昭５０−１５４７３号公報
【特許文献２】特公昭６３−６７８２８号公報
【非特許文献１】「シリコーンハンドブック」日刊工業新聞社、伊藤邦雄著、ｐ．７９，９行目〜ｐ．８０，５行目
【発明の開示】
【発明が解決しようとする課題】
【０００６】
本発明は上記事情に鑑みなされたもので、耐候性、持続性を有し、一般の溶剤に可溶であり、高い撥水性を付与することのできるシロキサン結合を有するオルガノキシシラン化合物及びその製造方法を提供することを目的とする。
【課題を解決するための手段】
【０００７】
本発明者は、上記目的を達成するため鋭意検討を重ねた結果、下記一般式（１）
（Ｒ1）nＳｉ｛ＯＳｉ（ＣＨ3）m（ＯＲ2）3-m｝4-n          （１）
（式中、Ｒ1は同一又は異なる炭素数１〜１０の１価炭化水素基であり、少なくとも１つは炭素数３〜１０の１価炭化水素基、Ｒ2は炭素数１〜１０の１価炭化水素基であり、ｍは０、１又は２、ｎは１、２又は３である。）
で示されるシロキサン結合を有するオルガノキシシラン化合物が、一般の溶剤に可溶であり、ガラスや金属表面の撥水処理剤として用いた時に、耐候性、持続性に優れ、且つより高い撥水性を付与することができること、またこの新規化合物がシロキサンを導入することのできる高分子変性剤やシリル化剤としても有用であることを知見し、本発明を完成するに至ったものである。
【０００８】
従って、本発明は下記シラン化合物及びその製造方法を提供する。
[Ｉ]  下記一般式（１）
（Ｒ1）nＳｉ｛ＯＳｉ（ＣＨ3）m（ＯＲ2）3-m｝4-n          （１）
（式中、Ｒ1は同一又は異なる炭素数１〜１０の１価炭化水素基であり、少なくとも１つは炭素数３〜１０の１価炭化水素基、Ｒ2は炭素数１〜１０の１価炭化水素基であり、ｍは０，１又は２、ｎは１、２又は３である。）
で示されるシロキサン結合を有するオルガノキシシラン化合物。
[ＩＩ]  一般式（１）で示されるシロキサン結合を有するオルガノキシシラン化合物が、ｔ−ブチルジメチルシロキシトリメトキシシラン、ｔ−ブチルジメチルシロキシトリエトキシシラン、トリイソプロピルシロキシトリメトキシシラン、又はトリイソプロピルシロキシトリエトキシシランである[Ｉ]のシロキサン結合を有するオルガノキシシラン化合物。
[ＩＩＩ]  下記一般式（２）
（Ｒ1）nＳｉ（ＯＨ）4-n                                  （２）
（式中Ｒ1、ｎは上記と同様である。）
で示されるシラノール化合物と、下記一般式（３）
【化１】
2006111533.tif 000002
（式中、Ｒ2、ｍは上記と同様であり、Ｒ3、Ｒ4は水素原子又は炭素数１〜１０の１価炭化水素基、Ｒ5は炭素数１〜１０の１価炭化水素基である。）
で示されるシリルケテンアセタール化合物とを酸触媒存在下に反応させることを特徴とする[Ｉ]のシロキサン結合を有するオルガノキシシラン化合物の製造方法。
[ＩＶ]下記一般式（２）
（Ｒ1）nＳｉ（ＯＨ）4-n                                  （２）
（式中Ｒ1、ｎは上記と同様である。）
で示されるシラノール化合物と、下記一般式（４）
Ｓｉ（ＣＨ3）m（ＯＲ2）4-m                               （４）
（式中、Ｒ2、ｍは上記と同様である。）
で示されるオルガノキシシラン化合物とを触媒存在下に反応させることを特徴とする[Ｉ]のシロキサン結合を有するオルガノキシシラン化合物の製造方法。
【発明の効果】
【０００９】
本発明によれば、シロキサン結合を有するオルガノキシシラン化合物を撥水処理剤として用いると、従来の撥水処理剤に比べ、耐候性、持続性に優れ、より高い撥水性を付与することができる。また、この新規化合物は、シロキサンを導入することのできる高分子変性剤やシリル化剤としても有用である。
【発明を実施するための最良の形態】
【００１０】
本発明の化合物は、下記一般式（１）で示されるオルガノキシシラン化合物である。
（Ｒ1）nＳｉ｛ＯＳｉ（ＣＨ3）m（ＯＲ2）3-m｝4-n          （１）
（式中、Ｒ1は同一又は異なる炭素数１〜１０の１価炭化水素基であり、少なくとも１つは炭素数３〜１０の１価炭化水素基、Ｒ2は炭素数１〜１０の１価炭化水素基であり、ｍは０，１又は２、ｎは１、２又は３である。）
【００１１】
この場合、上記一般式（１）のＲ1、Ｒ2の１価炭化水素基は、直鎖状、分岐状又は環状のアルキル基、アルケニル基、アリール基、アラルキル基等が挙げられるが、Ｒ1がすべて炭素数２以下の１価炭化水素基であると、撥水性が劣るため好ましくない。
【００１２】
アルキル基としては、メチル基、エチル基、プロピル基、イソプロピル基、ブチル基、イソブチル基、ｔ−ブチル基、ペンチル基、シクロペンチル基、ヘキシル基、シクロヘキシル基、テキシル基、オクチル基、デシル基、ノルボルニル基等が挙げられる。
アルケニル基としては、ビニル基、アリル基、プロペニル基、ブテニル基、ヘキセニル基、シクロヘキセニル基、ノルボニル基等が挙げられる。
アリール基としては、フェニル基、トリル基、キシリル基、ナフチル基等が挙げられる。
アラルキル基としては、ベンジル基、フェニルエチル基、フェニルプロピル基等が挙げられる。
【００１３】
なお、Ｒ2としては、特にアルキル基、とりわけ１〜６、更に好ましくは１〜４のアルキル基であることが好ましい。
【００１４】
本発明のオルガノキシシラン化合物は、具体的にはプロピルジメチルシロキシトリメトキシシラン、プロピルジメチルシロキシメチルジメトキシシラン、プロピルジメチルシロキシジメチルメトキシシラン、イソプロピルジメチルシロキシトリメトキシシラン、イソプロピルジメチルシロキシメチルジメトキシシラン、イソプロピルジメチルシロキシジメチルメトキシシラン、ブチルジメチルシロキシトリメトキシシラン、ブチルジメチルシロキシメチルジメトキシシラン、ブチルジメチルシロキシジメチルメトキシシラン、イソブチルジメチルシロキシトリメトキシシラン、イソブチルジメチルシロキシメチルジメトキシシラン、イソブチルジメチルシロキシジメチルメトキシシラン、ヘキシルジメチルシロキシトリメトキシシラン、ヘキシルジメチルシロキシメチルジメトキシシラン、ヘキシルジメチルシロキシジメチルメトキシシラン、オクチルジメチルシロキシトリメトキシシラン、オクチルジメチルシロキシメチルジメトキシシラン、オクチルジメチルシロキシジメチルメトキシシラン、デシルジメチルシロキシトリメトキシシラン、デシルジメチルシロキシメチルジメトキシシラン、デシルジメチルシロキシジメチルメトキシシラン、ｔ−ブチルジメチルシロキシトリメトキシシラン、ｔ−ブチルジメチルシロキシメチルジメトキシシラン、ｔ−ブチルジメチルシロキシジメチルメトキシシラン、トリイソプロピルシロキシトリメトキシシラン、トリイソプロピルシロキシメチルジメトキシシラン、トリイソプロピルシロキシジメチルメトキシシラン、テキシルジメチルシロキシトリメトキシシラン、テキシルジメチルシロキシメチルジメトキシシラン、テキシルジメチルシロキシジメチルメトキシシラン、シクロヘキシルジメチルシロキシトリメトキシシラン、シクロヘキシルジメチルシロキシメチルジメトキシシラン、シクロヘキシルジメチルシロキシジメチルメトキシシラン、ノルボルニルジメチルシロキシトリメトキシシラン、ノルボルニルジメチルシロキシメチルジメトキシシラン、ノルボルニルジメチルシロキシジメチルメトキシシラン、ｔ−ブチルジフェニルシロキシトリメトキシシラン、ｔ−ブチルジフェニルシロキシメチルジメトキシシラン、ｔ−ブチルジフェニルシロキシジメチルメトキシシラン、トリフェニルシロキシトリメトキシシラン、トリフェニルシロキシメチルジメトキシシラン、トリフェニルシロキシジメチルメトキシシラン、ジシクロペンチルビス（トリメトキシシロキシ）シラン、ジシクロペンチルビス（メチルジメトキシシロキシ）シラン、ジシクロペンチルビス（ジメチルメトキシシロキシ）シラン、ジシクロヘキシルビス（トリメトキシシロキシ）シラン、ジシクロヘキシルビス（メチルジメトキシシロキシ）シラン、ジシクロヘキシルビス（ジメチルメトキシシロキシ）シラン、シクロヘキシルメチルビス（トリメトキシシロキシ）シラン、シクロヘキシルメチルビス（メチルジメトキシシロキシ）シラン、シクロヘキシルメチルビス（ジメチルメトキシシロキシ）シラン、ノルボルニルメチルビス（トリメトキシシロキシ）シラン、ノルボルニルメチルビス（メチルジメトキシシロキシ）シラン、ノルボルニルメチルビス（ジメチルメトキシシロキシ）シラン、ジフェニルビス（トリメトキシシロキシ）シラン、ジフェニルビス（メチルジメトキシシロキシ）シラン、ジフェニルビス（ジメチルメトキシシロキシ）シラン、ｔ−ブチルメチルビス（トリメトキシシロキシ）シラン、ｔ−ブチルメチルビス（メチルジメトキシシロキシ）シラン、ｔ−ブチルメチルビス（ジメチルメトキシシロキシ）シラン、テキシルメチルビス（トリメトキシシロキシ）シラン、テキシルメチルビス（メチルジメトキシシロキシ）シラン、テキシルメチルビス（ジメチルメトキシシロキシ）シラン、ｔ−ブチルトリス（トリメトキシシロキシ）シラン、ｔ−ブチルトリス（メチルジメトキシシロキシ）シラン、ｔ−ブチルトリス（ジメチルメトキシシロキシ）シラン、テキシルトリス（トリメトキシシロキシ）シラン、テキシルトリス（メチルジメトキシシロキシ）シラン、テキシルトリス（ジメチルメトキシシロキシ）シラン、フェニルトリス（トリメトキシシロキシ）シラン、フェニルトリス（メチルジメトキシシロキシ）シラン、フェニルトリス（ジメチルメトキシシロキシ）シラン、プロピルジメチルシロキシトリエトキシシラン、プロピルジメチルシロキシメチルジエトキシシラン、プロピルジメチルシロキシジメチルエトキシシラン、イソプロピルジメチルシロキシトリエトキシシラン、イソプロピルジメチルシロキシメチルジエトキシシラン、イソプロピルジメチルシロキシジメチルエトキシシラン、ブチルジメチルシロキシトリエトキシシラン、ブチルジメチルシロキシメチルジエトキシシラン、ブチルジメチルシロキシジメチルエトキシシラン、イソブチルジメチルシロキシトリエトキシシラン、イソブチルジメチルシロキシメチルジエトキシシラン、イソブチルジメチルシロキシジメチルエトキシシラン、ヘキシルジメチルシロキシトリエトキシシラン、ヘキシルジメチルシロキシメチルジエトキシシラン、ヘキシルジメチルシロキシジメチルエトキシシラン、オクチルジメチルシロキシトリエトキシシラン、オクチルジメチルシロキシメチルジエトキシシラン、オクチルジメチルシロキシジメチルエトキシシラン、デシルジメチルシロキシトリエトキシシラン、デシルジメチルシロキシメチルジエトキシシラン、デシルジメチルシロキシジメチルエトキシシラン、ｔ−ブチルジメチルシロキシトリエトキシシラン、ｔ−ブチルジメチルシロキシメチルジエトキシシラン、ｔ−ブチルジメチルシロキシジメチルエトキシシラン、トリイソプロピルシロキシトリエトキシシラン、トリイソプロピルシロキシメチルジエトキシシラン、トリイソプロピルシロキシジメチルエトキシシラン、テキシルジメチルシロキシトリエトキシシラン、テキシルジメチルシロキシメチルジエトキシシラン、テキシルジメチルシロキシジメチルエトキシシラン、シクロヘキシルジメチルシロキシトリエトキシシラン、シクロヘキシルジメチルシロキシメチルジエトキシシラン、シクロヘキシルジメチルシロキシジメチルエトキシシラン、ノルボルニルジメチルシロキシトリエトキシシラン、ノルボルニルジメチルシロキシメチルジエトキシシラン、ノルボルニルジメチルシロキシジメチルエトキシシラン、ｔ−ブチルジフェニルシロキシトリエトキシシラン、ｔ−ブチルジフェニルシロキシメチルジエトキシシラン、ｔ−ブチルジフェニルシロキシジメチルエトキシシラン、トリフェニルシロキシトリエトキシシラン、トリフェニルシロキシメチルジエトキシシラン、トリフェニルシロキシジメチルエトキシシラン、ジシクロペンチルビス（トリエトキシシロキシ）シラン、ジシクロペンチルビス（メチルジエトキシシロキシ）シラン、ジシクロペンチルビス（ジメチルエトキシシロキシ）シラン、ジシクロヘキシルビス（トリエトキシシロキシ）シラン、ジシクロヘキシルビス（メチルジエトキシシロキシ）シラン、ジシクロヘキシルビス（ジメチルエトキシシロキシ）シラン、シクロヘキシルメチルビス（トリエトキシシロキシ）シラン、シクロヘキシルメチルビス（メチルジエトキシシロキシ）シラン、シクロヘキシルメチルビス（ジメチルエトキシシロキシ）シラン、ノルボルニルメチルビス（トリエトキシシロキシ）シラン、ノルボルニルメチルビス（メチルジエトキシシロキシ）シラン、ノルボルニルメチルビス（ジメチルエトキシシロキシ）シラン、ジフェニルビス（トリエトキシシロキシ）シラン、ジフェニルビス（メチルジエトキシシロキシ）シラン、ジフェニルビス（ジメチルエトキシシロキシ）シラン、ｔ−ブチルメチルビス（トリエトキシシロキシ）シラン、ｔ−ブチルメチルビス（メチルジエトキシシロキシ）シラン、ｔ−ブチルメチルビス（ジメチルエトキシシロキシ）シラン、テキシルメチルビス（トリエトキシシロキシ）シラン、テキシルメチルビス（メチルジエトキシシロキシ）シラン、テキシルメチルビス（ジメチルエトキシシロキシ）シラン、ｔ−ブチルトリス（トリエトキシシロキシ）シラン、ｔ−ブチルトリス（メチルジエトキシシロキシ）シラン、ｔ−ブチルトリス（ジメチルエトキシシロキシ）シラン、テキシルトリス（トリエトキシシロキシ）シラン、テキシルトリス（メチルジエトキシシロキシ）シラン、テキシルトリス（ジメチルエトキシシロキシ）シラン、フェニルトリス（トリエトキシシロキシ）シラン、フェニルトリス（メチルジエトキシシロキシ）シラン、フェニルトリス（ジメチルエトキシシロキシ）シランであり、好ましくは上記化合物のうち、Ｒ1がすべて炭素数３以上、及び／又はＲ1の少なくとも１つは分岐状又は環状炭化水素基である化合物であり、より好ましくはｔ−ブチルジメチルシロキシトリメトキシシラン、ｔ−ブチルジメチルシロキシトリエトキシシラン、トリイソプロピルシロキシトリメトキシシラン、トリイソプロピルシロキシトリエトキシシランである。
【００１５】
また、本発明における上記一般式（１）で示されるオルガノキシシラン化合物の製造法は、例えば下記一般式（２）
（Ｒ1）nＳｉ（ＯＨ）4-n                                  （２）
（式中、Ｒ1、ｎは上記と同様である。）
で示されるシラノール化合物と、下記一般式（３）
【化２】
2006111533.tif 000003
（式中、Ｒ2、ｍは上記と同様、Ｒ3、Ｒ4は水素原子又は炭素数１〜１０の１価炭化水素基、Ｒ5は炭素数１〜１０の１価炭化水素基である。）
で示されるシリルケテンアセタール化合物とを酸触媒存在下に反応させる方法が例示される。
ここで、Ｒ3〜Ｒ5の１価炭化水素基としては、Ｒ1、Ｒ2と同様のものが例示される。
【００１６】
上記一般式（２）で示されるシラノール化合物としては、具体的にはプロピルジメチルシラノール、イソプロピルジメチルシラノール、ブチルジメチルシラノール、イソブチルジメチルシラノール、ヘキシルジメチルシラノール、オクチルジメチルシラノール、デシルジメチルシラノール、ｔ−ブチルジメチルシラノール、トリイソプロピルシラノール、テキシルジメチルシラノール、シクロヘキシルジメチルシラノール、ノルボルニルジメチルシラノール、ｔ−ブチルジフェニルシラノール、トリフェニルシラノール、ジシクロペンチルジシラノール、ジシクロヘキシルジシラノール、シクロヘキシルメチルジシラノール、ノルボルニルメチルジシラノール、ジフェニルジシラノール、ｔ−ブチルメチルジシラノール、テキシルメチルジシラノール、ｔ−ブチルトリシラノール、テキシルトリシラノール、フェニルトリシラノール等が例示される。
【００１７】
また、上記反応で用いられる上記一般式（３）で示されるシリルケテンアセタール化合物は、特許第３００９３２７号公報記載の不飽和カルボン酸エステルとハイドロジェンシラン化合物との反応により製造することができる。
【００１８】
このシリルケテンアセタール化合物としては、具体的には１−トリメトキシシロキシ−１−メトキシ−１−プロペン、１−メチルジメトキシシロキシ−１−メトキシ−１−プロペン、１−ジメチルメトキシシロキシ−１−メトキシ−１−プロペン、１−トリメトキシシロキシ−１−エトキシ−１−プロペン、１−メチルジメトキシシロキシ−１−エトキシ−１−プロペン、１−ジメチルメトキシシロキシ−１−エトキシ−１−プロペン、１−トリメトキシシロキシ−１−ブトキシ−１−プロペン、１−メチルジメトキシシロキシ−１−ブトキシ−１−プロペン、１−ジメチルメトキシシロキシ−１−ブトキシ−１−プロペン、１−トリメトキシシロキシ−１−（２−エチル−１−ヘキシロキシ）−１−プロペン、１−メチルジメトキシシロキシ−１−（２−エチル−１−ヘキシロキシ）−１−プロペン、１−ジメチルメトキシシロキシ−１−（２−エチル−１−ヘキシロキシ）−１−プロペン、１−トリエトキシシロキシ−１−メトキシ−１−プロペン、１−メチルジエトキシシロキシ−１−メトキシ−１−プロペン、１−ジメチルエトキシシロキシ−１−メトキシ−１−プロペン、１−トリエトキシシロキシ−１−エトキシ−１−プロペン、１−メチルジエトキシシロキシ−１−エトキシ−１−プロペン、１−ジメチルエトキシシロキシ−１−エトキシ−１−プロペン、１−トリエトキシシロキシ−１−ブトキシ−１−プロペン、１−メチルジエトキシシロキシ−１−ブトキシ−１−プロペン、１−ジメチルエトキシシロキシ−１−ブトキシ−１−プロペン、１−トリエトキシシロキシ−１−（２−エチル−１−ヘキシロキシ）−１−プロペン、１−メチルジエトキシシロキシ−１−（２−エチル−１−ヘキシロキシ）−１−プロペン、１−ジメチルエトキシシロキシ−１−（２−エチル−１−ヘキシロキシ）−１−プロペン等が例示される。
【００１９】
上記一般式（２）で示されるシラノール化合物と、上記一般式（３）で示されるシリルケテンアセタール化合物との配合比は特に限定されないが、反応性、生産性の点から、シラノール化合物１モルに対しシリルケテンアセタール化合物０．５〜２モル、特に０．８〜１．２モルの範囲が好ましい。
【００２０】
また、上記反応で用いられる酸触媒としては、具体的には塩酸、硫酸、メタンスルホン酸、ベンゼンスルホン酸、ｐ−トルエンスルホン酸、トリフルオロメタンスルホン酸、トリフルオロ酢酸等が例示される。
【００２１】
酸触媒の使用量は特に限定されないが、反応性、生産性の点から、シラノール化合物のシラノール基１モルに対し、０．０００１〜０．１モル、特に０．００１〜０．０５モルの範囲が好ましい。
【００２２】
上記反応の反応温度は特に限定されないが、０〜１２０℃、特に１０〜１００℃が好ましい。
【００２３】
なお、上記反応は無溶媒でも進行するが、溶媒を用いることもできる。用いられる溶媒としては、ペンタン、ヘキサン、シクロヘキサン、ヘプタン、イソオクタン、ベンゼン、トルエン、キシレン等の炭化水素系溶媒、ジエチルエーテル、テトラヒドロフラン、ジオキサン等のエーテル系溶媒、酢酸エチル、酢酸ブチル等のエステル系溶媒、アセトニトリル、Ｎ，Ｎ−ジメチルホルムアミド等の非プロトン性極性溶媒、ジクロロメタン、クロロホルム等の塩素化炭化水素系溶媒等が例示される。これらの溶媒は単独で使用してもよく、あるいは２種以上を混合して使用してもよい。
【００２４】
また、本発明における上記一般式（１）で示されるオルガノキシシラン化合物の製造法として、下記一般式（２）
（Ｒ1）nＳｉ（ＯＨ）4-n                                  （２）
（式中、Ｒ1、Ｒ2、ｎは上記と同様である。）
で示されるシラノール化合物と、下記一般式（４）
Ｓｉ（ＣＨ3）m（ＯＲ2）4-m                               （４）
（式中、Ｒ2、ｍは上記と同様である。）
で示されるオルガノキシシラン化合物とを触媒存在下に反応させる方法も例示される。
【００２５】
上記一般式（４）で示されるオルガノキシシラン化合物としては、具体的にはテトラメトキシシラン、メチルトリメトキシシラン、ジメチルジメトキシシラン、テトラエトキシシラン、メチルトリエトキシシラン、ジメチルジエトキシシラン等が例示される。
【００２６】
上記一般式（２）で示されるシラノール化合物と、上記一般式（４）で示されるオルガノキシシラン化合物との配合比は特に限定されないが、反応性、生産性の点から、シラノール化合物１モルに対しオルガノキシシラン化合物０．５〜２モル、特に０．８〜１．２モルの範囲が好ましい。
【００２７】
また、上記反応で用いられる触媒としては、具体的には塩酸、硫酸、メタンスルホン酸、ベンゼンスルホン酸、ｐ−トルエンスルホン酸、トリフルオロメタンスルホン酸、トリフルオロ酢酸等の酸触媒、ナトリウムメトキシド、ナトリウムエトキシド、水酸化ナトリウム、水酸化カリウム、テトラアルキルアンモニウムヒドロキシド等の塩基触媒等が例示される。
【００２８】
触媒の使用量は特に限定されないが、反応性、生産性の点から、シラノール化合物のシラノール基１モルに対し、０．０００１〜０．１モル、特に０．００１〜０．０５モルの範囲が好ましい。
上記反応の反応温度は特に限定されないが、０〜１２０℃、特に１０〜１００℃が好ましい。
【００２９】
なお、上記反応は無溶媒でも進行するが、溶媒を用いることもできる。用いられる溶媒としては、ペンタン、ヘキサン、シクロヘキサン、ヘプタン、イソオクタン、ベンゼン、トルエン、キシレン等の炭化水素系溶媒、ジエチルエーテル、テトラヒドロフラン、ジオキサン等のエーテル系溶媒、酢酸エチル、酢酸ブチル等のエステル系溶媒、アセトニトリル、Ｎ，Ｎ−ジメチルホルムアミド等の非プロトン性極性溶媒、ジクロロメタン、クロロホルム等の塩素化炭化水素系溶媒、メタノール、エタノール等のアルコール系溶媒等が例示される。これらの溶媒は単独で使用してもよく、あるいは２種以上を混合して使用してもよい。
【実施例】
【００３０】
以下、実施例と比較例を示して本発明を具体的に説明するが、本発明は下記の実施例に制限されるものではない。
【００３１】
［実施例１］  ｔ−ブチルジメチルシロキシトリメトキシシラン
撹拌機、還流器、滴下ロート及び温度計を備えたフラスコに、１−トリメトキシシロキシ−１−メトキシ−１−プロペン１０４．２ｇ（０．５モル）、メタンスルホン酸０．４８ｇ（０．００５モル）を仕込み、５０℃に加熱した。内温が安定した後、ｔ−ブチルジメチルシラノール６６．２ｇ（０．５モル）を２時間かけて滴下し、その温度で１時間撹拌した。反応液を蒸留し、沸点８３−８４℃／２ｋＰａの留分を９８．１ｇ得た。
得られた留分の質量スペクトル、1Ｈ−ＮＭＲスペクトル、ＩＲスペクトルを測定した。
【００３２】
<質量スペクトル>
ｍ／ｚ    ２３７，１９５，１６５，１３５，１１９，１０５
1Ｈ−ＮＭＲスペクトル（重クロロホルム溶媒）：図１にチャートで示す。
ＩＲスペクトル：図２にチャートで示す。
以上の結果より、得られた化合物はｔ−ブチルジメチルシロキシトリメトキシシランであることが確認された。
【００３３】
［実施例２］  トリフェニルシロキシトリメトキシシラン
撹拌機、還流器、滴下ロート及び温度計を備えたフラスコに、１−トリメトキシシロキシ−１−メトキシ−１−プロペン１０４．２ｇ（０．５モル）、メタンスルホン酸０．４８ｇ（０．００５モル）を仕込み、５０℃に加熱した。内温が安定した後、トリフェニルシラノール１３８．２ｇ（０．５モル）のテトラヒドロフラン（１３８．２ｇ）溶液を２時間かけて滴下し、８０℃で７時間撹拌した。反応液を蒸留し、沸点１５３−１５５℃／１０Ｐａの留分を１７２．９ｇ得た。
得られた留分の質量スペクトル、1Ｈ−ＮＭＲスペクトル、ＩＲスペクトルを測定した。
【００３４】
<質量スペクトル>
ｍ／ｚ    ３９６，３１９，２８９，２２７，１８１，１５１
1Ｈ−ＮＭＲスペクトル（重クロロホルム溶媒）：図３にチャートで示す。
ＩＲスペクトル：図４にチャートで示す。
以上の結果より、得られた化合物はトリフェニルシロキシトリメトキシシランであることが確認された。
【００３５】
［実施例３］  シクロヘキシルメチルビス（トリメトキシシロキシ）シラン
撹拌機、還流器、滴下ロート及び温度計を備えたフラスコに、１−トリメトキシシロキシ−１−メトキシ−１−プロペン８７．５ｇ（０．４２モル）、メタンスルホン酸０．３８ｇ（０．００４モル）を仕込み、５０℃に加熱した。内温が安定した後、シクロヘキシルメチルジシラノール３２．１ｇ（０．２モル）のテトラヒドロフラン（３０ｍｌ）溶液を２時間かけて滴下し、その温度で３時間撹拌した。反応液を蒸留し、沸点１０１−１０３℃／１０Ｐａの留分を４５．１ｇ得た。
得られた留分の質量スペクトル、1Ｈ−ＮＭＲスペクトル、ＩＲスペクトルを測定した。
【００３６】
<質量スペクトル>
ｍ／ｚ    ３８５，３６９，３１７，２４１，２１１，１８１
1Ｈ−ＮＭＲスペクトル（重クロロホルム溶媒）：図５にチャートで示す。
ＩＲスペクトル：図６にチャートで示す。
以上の結果より、得られた化合物はシクロヘキシルメチルビス（トリメトキシシロキシ）シランであることが確認された。
【００３７】
［実施例４］  トリイソプロピルシロキシトリエトキシシラン
撹拌機、還流器、滴下ロート及び温度計を備えたフラスコに、テトラエトキシシラン２１８．７ｇ（１．０５モル）、２１％ナトリウムエトキシドのエタノール溶液３．２ｇ（０．０１モル）を仕込み、８０℃に加熱した。内温が安定した後、トリイソプロピルシラノール１７４．４ｇ（１．０モル）を２時間かけて滴下し、その温度で２時間撹拌した。反応液を蒸留し、沸点１１０℃／０．４ｋＰａの留分を３１０．２ｇ得た。
得られた留分の質量スペクトル、1Ｈ−ＮＭＲスペクトル、ＩＲスペクトルを測定した。
【００３８】
<質量スペクトル>
ｍ／ｚ    ２９３，２４９，２２１，２０７，１９３，１６３
1Ｈ−ＮＭＲスペクトル（重クロロホルム溶媒）：図７にチャートで示す。
ＩＲスペクトル：図８にチャートで示す。
以上の結果より、得られた化合物はトリイソプロピルシロキシトリエトキシシランであることが確認された。
【００３９】
［実施例５，６、比較例１］  ガラス表面処理剤としての使用
上記実施例にて合成したシロキサン結合を有するオルガノキシシラン化合物０．１モルを０．２％酢酸水１３ｇ、エタノール４４ｇの混合液に添加し、１０時間撹拌した溶液に、ガラス板を１２時間浸漬し、溶液から引き上げた後、７０℃で２時間乾燥した。このようにして表面処理したガラスに水滴を垂らし、その接触角を測定した。
【００４０】
【表１】
2006111533.tif 000004
【００４１】
本発明のシロキサン結合を有するオルガノキシシラン化合物を用いて処理することにより、撥水性が向上したことを示している。
【図面の簡単な説明】
【００４２】
【図１】実施例１で得られた化合物の核磁気共鳴スペクトルのチャートである。
【図２】実施例１で得られた化合物の赤外線吸収スペクトルのチャートである。
【図３】実施例２で得られた化合物の核磁気共鳴スペクトルのチャートである。
【図４】実施例２で得られた化合物の赤外線吸収スペクトルのチャートである。
【図５】実施例３で得られた化合物の核磁気共鳴スペクトルのチャートである。
【図６】実施例３で得られた化合物の赤外線吸収スペクトルのチャートである。
【図７】実施例４で得られた化合物の核磁気共鳴スペクトルのチャートである。
【図８】実施例４で得られた化合物の赤外線吸収スペクトルのチャートである。
【図１】
2006111533.tif 000006
【図２】
2006111533.tif 000007
【図３】
2006111533.tif 000008
【図４】
2006111533.tif 000009
【図５】
2006111533.tif 000010
【図６】
2006111533.tif 000011
【図７】
2006111533.tif 000012
【図８】
2006111533.tif 000013